(57)【要約】【課題】体表面に貼付することにより、体表面をふっくらとみせることができ、追従性に優れるとともに、体表面に対して与える負担が少なく、幅広く体表面に使用することが可能な非粘着性体表面用貼付材を提供する。【解決手段】非粘着性体表面用貼付材を、膜厚５０〜６００μｍのシリコーンゴムからなる非粘着性体表面用貼付材であって、シリコーンゴムがＪＩＳＫ６２４９規格に規定するデュロメータータイプＡ硬度計によるゴム硬度が２０以下であるシリコーンゴム組成物からなるものとする。【特許請求の範囲】
【請求項１】
膜厚５０〜６００μｍのシリコーンゴムからなる非粘着性体表面用貼付材であって、前記シリコーンゴムがＪＩＳ  Ｋ６２４９規格に規定するデュロメータータイプＡ硬度計によるゴム硬度が２０以下であるシリコーンゴム組成物からなる非粘着性体表面用貼付材。
【請求項２】
前記ゴム硬度が１０以下である請求項１記載の非粘着性体表面用貼付材。
【請求項３】
前記膜厚が５０μｍ以上４００μｍ以下である請求項１または２記載の非粘着性体表面用貼付材。
【請求項４】
唇用である請求項１、２または３記載の非粘着性体表面用貼付材。
【請求項５】
目元用であり、前記膜厚が５０μｍ以上５００μｍ以下である請求項１または２記載の非粘着性体表面用貼付材。
【請求項６】
剥離シートを有する請求項１〜５いずれか１項記載の非粘着性体表面用貼付材。
【請求項７】
請求項１〜６いずれか１項記載の非粘着性体表面用貼付材を含む化粧キット。
【請求項８】
さらに密着剤を含む請求項７記載の化粧キット。
【請求項９】
前記密着剤がポリブテンまたはポリイソブテンを含むものである請求項８記載の化粧キット。
【請求項１０】
前記密着剤に保湿成分を含む請求項８または９記載の化粧キット。
【発明の詳細な説明】
【技術分野】
【０００１】  本発明は、非粘着性体表面用貼付材に関するものである。
【背景技術】
【０００２】  年をとるにつれて皮膚老化の１つの現象としてしわが増加するが、美容等の観点から特に女性においてしわの防止および改善に対する関心が非常に高まっている。とりわけ、加齢を含めた肌の悩みの中で形状変化が顕著に表れる部位として唇が挙げられる。唇に関する悩みには唇の荒れやくすみなどとともに、加齢に伴う唇の皺の多さやふっくら感の低下といったことが挙げられる。【０００３】  特許文献１には支持体層、粘着剤層およびセパレータ層を積層して備えた口唇用貼付材が記載されている。この口唇用貼付材は、口唇の表面に貼付することにより、口唇化粧料を使用することなく、口唇に色彩、ツヤを付与するとともに、口唇の保護等の効果を口唇に付与するものである。また、特許文献２には口紅等の口唇化粧料の化粧効果の持続性を改善し、色移りや色にじみを防止する口唇化粧料カバー用貼付材が記載されている。  【０００４】  また、特許文献３には、ポリウレタン等の可撓性材料製である基材と、皮膚の修整カラー画像が印刷されている画像形成層と、ホットメルト接着剤層と、透水保護層とを備える化粧用積層構造体が記載されている。この化粧用積層構造体は、皮膚に接着して皮膚の欠陥を隠蔽するものである。
【先行技術文献】
【特許文献】
【０００５】
【特許文献１】特開２０１５−１６８６２６号公報
【特許文献２】国際公開第２０１５／０７２０２１号
【特許文献３】特許５６７７３０３号公報
【発明の開示】
【発明が解決しようとする課題】
【０００６】  しかし、特許文献１や２に記載されている口唇用貼付材は、唇をふっくらとさせることを訴求したものではない上、粘着剤層が与える唇への負担や、違和感が大きく、追従性が悪いという問題がある。また、特許文献３に記載されている化粧用積層構造体も、唇をふっくらとさせることを訴求したものではない上、皮膚の欠陥を皮膚の修整カラー画像が印刷されている画像形成層で補うものであり、貼付する位置に応じた画像形成層が必要であったり、また皮膚に対する負担を考えると、顔や唇等のようなデリケートな部分への適用は難しい。【０００７】  本発明は上記課題に鑑みなされたものであり、体表面に貼付することにより、体表面をふっくらとみせることができ、追従性に優れるとともに、体表面に対して与える負担が少なく、幅広く体表面に使用することが可能な非粘着性体表面用貼付材を提供することを目的とするものである。
【課題を解決するための手段】
【０００８】  本発明の非粘着性体表面用貼付材は、膜厚５０〜６００μｍのシリコーンゴムからなる非粘着性体表面用貼付材であって、シリコーンゴムがＪＩＳ  Ｋ６２４９規格に規定するデュロメータータイプＡ硬度計によるゴム硬度が２０以下であるシリコーンゴム組成物からなるものである。  ここで、体表面とは体のあらゆる部分（顔、手、足、胸、下腹、背中等）の皮膚であり、皮膚には唇や皮膚の表皮の角質が変化し硬化した爪も含まれ、傷のある皮膚表面も含まれる。【０００９】  ゴム硬度は１０以下であることがより好ましい。  膜厚は５０〜４００μｍが好ましく、さらには５０〜３００μｍであることがより好ましい。特には５０μｍ以上２００μｍ以下であることが好ましい。【００１０】  本発明の非粘着性体表面用貼付材は唇用であってもよい。【００１１】  本発明の非粘着性体表面用貼付材は目元用であってもよく、目元用の場合には膜厚が５０μｍ以上５００μｍ以下であることが好ましい。【００１２】  本発明の非粘着性体表面用貼付材は剥離シートを有していてもよい。【００１３】  本発明の化粧キットは、上記本発明の非粘着性体表面用貼付材を含むものである。  化粧キットは密着剤を含むことが好ましい。  密着剤はポリブテンまたはポリイソブテンを含むことが好ましい。  密着剤には保湿成分を含むことが好ましい。
【発明の効果】
【００１４】  本発明の非粘着性体表面用貼付材は、膜厚５０〜６００μｍのシリコーンゴムからなる非粘着性体表面用貼付材であって、シリコーンゴムがＪＩＳ  Ｋ６２４９規格に規定するデュロメータータイプＡ硬度計によるゴム硬度が２０以下であるシリコーンゴム組成物からなるので、体表面に貼付することにより、体表面をふっくらとみせることができ、追従性に優れるとともに、体表面に対して与える負担が少なく、幅広く体表面に使用することができる。
【発明を実施するための形態】
【００１５】  以下、本発明の非粘着性体表面用貼付材について詳細に説明する。  本発明の非粘着性体表面用貼付材は、膜厚５０〜６００μｍのシリコーンゴムからなる非粘着性体表面用貼付材であって、シリコーンゴムがＪＩＳ  Ｋ６２４９規格に規定するデュロメータータイプＡ硬度計によるゴム硬度が２０以下であるシリコーンゴム組成物からなるものである。
【００１６】  本発明の非粘着性体表面用貼付材は、膜厚５０〜６００μｍシリコーンゴムからなる。膜厚は使用する部位の動きや用途によって上記範囲から適宜変更することができる。例えば、唇のように頻繁に動くような部位に唇をふっくらと見せる用途に使用する場合には、膜厚は５０〜４００μｍであることが好ましく、５０〜３００μｍがより好ましい。特には５０μｍ以上２００μｍ以下であることが好ましい。唇のように頻繁ではないが、動く部位の近傍に貼付する場合、例えば、鼻に貼り付けることで、鼻をふっくらさせる、あるいは鼻筋に貼り付けて鼻を高く見せる用途の場合には、膜厚は５０μｍ以上５００μｍ以下であることが好ましい。また、目の下に付けて、涙袋（目の直下）をふっくらさせるといった用途、あるいは、涙袋がない人でも、涙袋があるように見せるといった用途の場合には、その目的に応じて、膜厚は５０μｍ以上５００μｍ以下の範囲で調整することが好ましい。さらに、爪に厚みを持たせることで、爪の凹凸、扁平、縦線を目立たなくする等の用途に、シールネイルやジェルネイルのように使用する場合には、膜厚は５０μｍ以上６００μｍ以下であることが好ましい。
【００１７】  ここで、非粘着性体表面用貼付材の膜厚は、精密厚み測定機（株式会社尾崎製作所製のＰＥＡＣＯＣＫダイヤルシックネスゲージ０．０１ｍｍタイプ）を使用し、非粘着性体表面用貼付材の任意の部分を５回測定した平均値である。
【００１８】  本発明の非粘着性体表面用貼付材は、その適用部位に応じて、例えば唇に適用する場合等には、非粘着性体表面用貼付材の周縁部分を薄くしてもよい。なお、この場合の、上記膜厚は、非粘着性体表面用貼付材の一番厚い部分（最厚部分）において上記と同様に測定した平均値である。  なお、非粘着性体表面用貼付材は、その適用部位に応じて、例えば唇や目等に貼り付ける面に、シワや動きに追従しやすいように、スリット状の切込み線を入れてもよい。
【００１９】  シリコーンゴムはシリコーンゴム組成物を硬化することにより得られるものであるが、シリコーンゴムは、ＪＩＳ  Ｋ６２４９規格に規定するデュロメータータイプＡ硬度計によるゴム硬度が２０以下であるシリコーンゴム組成物からなるものである。シリコーンゴム組成物は、好ましくはゴム硬度が１０以下、さらには５以下であることが好ましい。シリコーンゴム組成物のゴム硬度が２０以下であることにより、体表面に貼付した場合に、体表面をふっくらとみせることができ、追従性もよく、それらの持続性にも優れる。従って、体表面、とりわけよく動く唇に適用しても、違和感が少なく、軽飲食にも耐えられるものとなる。また、非粘着性であるため、体表面に対して与える負担が少ないため、傷のある皮膚に適用することもでき、また表面をふっくらとみせることができるので、傷を隠蔽する用途にも適用することができる。なお、シリコーンゴム組成物のゴム硬度は３以上であることが好ましい。３以上とすることで、シリコーンゴムの強度を保持することができる。
【００２０】  上記シリコーンゴム組成物としては、いずれの硬化型のものでもよいが、成形が加熱により短時間できる観点から付加（ヒドロシリル化）反応硬化型のシリコーンゴム組成物または有機過酸化物硬化型のシリコーンゴム組成物から得られたものが好ましい。この付加反応硬化型シリコーンゴム組成物は、公知の組成のものでよく、ビニル基に代表されるアルケニル基を１分子中に２個以上有するアルケニル基含有オルガノポリシロキサンと、ＳｉＨ基を２個以上、好ましくは３個以上有するオルガノハイドロジェンポリシロキサン（通常、アルケニル基に対するＳｉＨ基のモル比が０．５〜４となる量）と、白金または白金化合物に代表される白金族金属系付加反応触媒（通常、アルケニル基含有オルガノポリシロキサンに対し１〜１０００ｐｐｍ）とを含有するものが用いられる。また、有機過酸化物硬化型シリコーンゴム組成物としても公知の組成のものでよく、好ましくはアルケニル基を１分子中に２個以上有するオルガノポリシロキサンに硬化剤として有機過酸化物を硬化有効量（通常、上記オルガノポリシロキサン１００質量部に対し１〜１０質量部）配合したものが用いられる。
【００２１】  上記シリコーンゴム組成物としては市販品が使用し得、例えば付加反応硬化型シリコーンゴム組成物として、市販品としては、例えば、信越化学工業（株）製のＬＩＭＳ（液状シリコーンゴム射出成形システム）（例えば、ＫＥ−１９５０−１０Ａ／Ｂ、ＫＥ−１９５０−２０Ａ／Ｂ、ＫＥ−２００４−３Ａ／Ｂ、ＫＥ−２００４−５Ａ／Ｂなど）などが挙げられる。本発明の非粘着性体表面用貼付材は、これらのシリコーンゴム組成物を硬化させて得られる膜厚５０〜５００μｍシリコーンゴムである。
【００２２】  本発明の非粘着性体表面用貼付材は、１２ｍｍ厚に重ねた状態における、ＪＩＳ  Ｋ７３１２規格に規定するアスカーゴム硬度計Ｃ１Ｌ型で測定される硬度が５１以下である。対応としては、ＪＩＳ  Ｋ６２４９規格に規定するデュロメータータイプＡ硬度計によるゴム硬度が２０のシリコーンゴム組成物を硬化して１００μｍ厚とした場合において、これを１２ｍｍ厚に重ねた状態における、ＪＩＳ  Ｋ７３１２規格に規定するアスカーゴム硬度計Ｃ１Ｌ型で測定される硬度が５１である。また、ＪＩＳ  Ｋ６２４９規格に規定するデュロメータータイプＡ硬度計によるゴム硬度が５のシリコーンゴム組成物を硬化して１００μｍ厚とした場合において、これを１２ｍｍ厚に重ねた状態における、ＪＩＳ  Ｋ７３１２規格に規定するアスカーゴム硬度計Ｃ１Ｌ型で測定される硬度は３１である。
【００２３】  本発明の非粘着性体表面用貼付材（シート）は公知の製造方法により製造することができる。具体的には、シリコーンゴム組成物を用いて圧縮成形や注入成形、射出成形などにより直接シートを得る方法や、インサート成形により金属基板、樹脂基板、樹脂フィルム上にシートを成形する方法等が挙げられる。インサート成形による場合には、後述する剥離シートを用いて剥離シート上にシートを成形してもよい。
【００２４】  本発明の非粘着性体表面用貼付材は、取扱い性の観点から剥離シートを有していてもよい。本発明の非粘着性体表面用貼付材はそれ自体が非常に薄いために、静電的作用により剥離シートに密着させることができる。  剥離シートとしては、特に限定されるものではないが、取扱い性の観点から、ポリエチレン、ポリプロピレン、ポリエチレンテレフタレート等を挙げることができる。
【００２５】  本発明の非粘着性体表面用貼付材はそれ自体は非粘着性であるため、体表面に貼付する場合には、体表面に密着剤を塗布し、塗布した部分に非粘着性体表面用貼付材を貼付する。密着剤としては、皮膚に負担の少ないものが好ましく、例えば、ポリブテンまたはポリイソブテンを含むものが好適に挙げられる。ポリブテンまたはポリイソブテンの平均分子量は１０００以上であることが好ましい。
【００２６】  上記密着剤は保湿成分を含むものとしてもよい。保湿成分としては、通常化粧料に用いられているものを適用できる。例えば、ポリエチレングリコール、プロピレングリコール、グリセリン、１，３−ブチレングリコール、ジプロピレングリコール、キシリトール、ソルビトール、マルチトール、コンドロイチン硫酸、ヒアルロン酸、ムコイチン硫酸、カロニン酸、アテロコラーゲン、乳酸ナトリウム、ピロリドンカルボン酸、短鎖可溶性コラーゲン等が挙げられる。  保湿成分の割合は、密着剤１００質量％に対し、０．０１〜１０質量％の範囲であることが好ましい。
【００２７】  本発明の非粘着性体表面用貼付材は密着剤とセットにして化粧キットとすることができる。
【実施例】
【００２８】  以下に本発明の非粘着性体表面用貼付材を、試験例および実施例を用いてさらに詳細に説明する。（試験例１〜６）  シリコーンゴム組成物として信越化学工業（株）製のＬＩＭＳ、ＫＥ−２００４−５Ａ／Ｂ（ゴム硬度：５）を用いて、膜厚５０μｍ、１００μｍ、２００μｍ、３００μｍ、４００μｍ、５００μｍの唇形状（幅３５ｍｍ、高さ７ｍｍの楕円形状で、全領域において均一な厚み）のサンプルを作製した。４０〜５０代の女性パネラーに、ポリブテン（分子量２６５０）及びポリイソブテン（分子量５５０００）を含む密着剤を唇に塗布後、作製したサンプルを貼付してもらい、３時間経過後に食事をとって、食後直後の貼付した状態を目視で確認を行い、以下の基準で評価した。【００２９】（ふっくら感）    Ａ  素の唇よりしわが目立たずふっくらしている             Ｂ  ヨレがやや目立つが素唇よりふっくらしている           Ｃ  ヨレが目立ちふっくら感がない  【００３０】（見た目の自然さ）  Ａ  貼付箇所が目立たず自然さを感じる  Ｂ  貼付箇所がやや目立つが遠目には自然さを感じる   Ｃ  貼付箇所が目立ち自然さを感じない【００３１】（追従性）  ＡＡ  全く浮きが認められない   Ａ  唇をすぼめた状態で貼付材全体の１／３未満の浮きが認められる  Ｂ  唇をすぼめた状態で貼付材全体の１／３程度の浮きが認められる  Ｃ  唇をすぼめた状態で貼付材全体の１／２以上の浮きが認められる  【００３２】（持続性）  ＡＡ  全くはがれていない  Ａ  貼付材全体の１／３未満のはがれが認められる  Ｂ  貼付材全体の１／３程度のはがれが認められる  Ｃ  貼付材全体の１／２以上のはがれが認められる  評価結果を表１に示した。【００３３】
【表１】
2018143169.tif 000002
【００３４】  表１に示すように、試験例１〜５の非粘着性体表面用貼付材は唇をふっくらとさせ、見た目も自然で、追従性および持続性も良好であった。【００３５】（試験例７〜１２）    シリコーンゴム組成物として信越化学工業（株）製のＬＩＭＳ、ＫＥ−２００４−１０Ａ／Ｂ（ゴム硬度：１０）を用いて、膜厚５０μｍ、１００μｍ、２００μｍ、３００μｍ、４００μｍ、５００μｍの唇形状（幅３５ｍｍ、高さ７ｍｍの楕円形状）のサンプルを作製し、上記（試験例１〜６）と同様にして評価を行った。  評価結果を表２に示した。【００３６】
【表２】
2018143169.tif 000003
【００３７】  表２に示すように、試験例７〜１０の非粘着性体表面用貼付材は唇をふっくらとさせ、見た目も自然で、追従性および持続性も良好であった。【００３８】（試験例１３〜１８）    シリコーンゴム組成物として信越化学工業（株）製のＬＩＭＳ、ＫＥ−２００４−２０Ａ／Ｂ（ゴム硬度：２０）を用いて、膜厚５０μｍ、１００μｍ、２００μｍ、３００μｍ、４００μｍ、５００μｍの唇形状（幅３５ｍｍ、高さ７ｍｍの楕円形状）のサンプルを作製し上記（試験例１〜６）と同様にして評価を行った。  評価結果を表３に示した。【００３９】
【表３】
2018143169.tif 000004
【００４０】  表３に示すように、試験例１３〜１６の非粘着性体表面用貼付材は唇をふっくらとさせ、見た目も自然で、追従性および持続性も良好であった。【００４１】（実施例１〜５、比較例１）  シリコーンゴム組成物として信越化学工業（株）製のＬＩＭＳ、ＫＥ−２００４−５Ａ／Ｂ（ゴム硬度：３）を用いて、膜厚５０μｍ、１００μｍ、２００μｍ、３００μｍ、５００μｍ、６５０μｍの涙袋形状（幅１５ｍｍ、高さ２ｍｍの楕円形状で、全領域において均一な厚み）のサンプルを作製した。４０〜５０代の女性パネラーに、ポリブテン（分子量２６５０）及びポリイソブテン（分子量５５０００）を含む密着剤を目の下の涙袋の位置（涙袋がない人は、涙袋に相当する位置）に塗布後、作製したサンプルを貼付してもらい、通常の生活を８時間行ってもらった後、目視で確認を行い、以下の基準で評価した。【００４２】（ふっくら感）    Ａ  ヨレが目立たず目の下がふっくらしている             Ｂ  ヨレがやや目立つが目の下がふっくらしている           Ｃ  ヨレが目立ちふっくら感がない  【００４３】（見た目の自然さ）  Ａ  貼付箇所が目立たず自然さを感じる  Ｂ  貼付箇所がやや目立つが遠目には自然さを感じる   Ｃ  貼付箇所が目立ち自然さを感じない【００４４】（追従性）  ＡＡ  全く浮きが認められない   Ａ  笑った状態で貼付材全体の１／３未満の浮きが認められる  Ｂ  笑った状態で貼付材全体の１／３程度の浮きが認められる  Ｃ  笑った状態で貼付材全体の１／２以上の浮きが認められる  【００４５】（持続性）  ＡＡ  全くはがれていない  Ａ  貼付材全体の１／３未満のはがれが認められる  Ｂ  貼付材全体の１／３程度のはがれが認められる  Ｃ  貼付材全体の１／２以上のはがれが認められる  評価結果を表４に示した。【００４６】
【表４】
2018143169.tif 000005
【００４７】  表４に示すように、本発明の非粘着性体表面用貼付材は涙袋をふっくらとさせ、見た目も自然で、追従性および持続性も良好であった。【００４８】（実施例６〜１０、比較例２）    シリコーンゴム組成物として信越化学工業（株）製のＬＩＭＳ、ＫＥ−２００４−１０Ａ／Ｂ（ゴム硬度：５）を用いて、膜厚５０μｍ、１００μｍ、２００μｍ、３００μｍ、５００μｍ、６５０μｍの涙袋形状（幅１５ｍｍ、高さ２ｍｍの楕円形状で、全領域において均一な厚み）のサンプルを作製し、上記（実施例１〜５、比較例１）と同様にして評価を行った。  評価結果を表５に示した。【００４９】
【表５】
2018143169.tif 000006
【００５０】  表５に示すように、本発明の非粘着性体表面用貼付材は涙袋をふっくらとさせ、見た目も自然で、追従性および持続性も良好であった。【００５１】（実施例１１〜１５、比較例３）    シリコーンゴム組成物として信越化学工業（株）製のＬＩＭＳ、ＫＥ−２００４−２０Ａ／Ｂ（ゴム硬度：１０）を用いて、膜厚５０μｍ、１００μｍ、２００μｍ、３００μｍ、５００μｍ、６５０μｍの涙袋形状（幅１５ｍｍ、高さ２ｍｍの楕円形状で、全領域において均一な厚み）のサンプルを作製し上記（実施例１〜５、比較例１）と同様にして評価を行った。  評価結果を表６に示した。【００５２】
【表６】
2018143169.tif 000007
【００５３】  表６に示すように、本発明の非粘着性体表面用貼付材は涙袋をふっくらとさせ、見た目も自然で、追従性および持続性も良好であった。【００５４】（実施例１６〜２０、比較例４）    シリコーンゴム組成物として信越化学工業（株）製のＬＩＭＳ、ＫＥ−２００４−２０Ａ／Ｂ（ゴム硬度：２０）を用いて、膜厚５０μｍ、１００μｍ、２００μｍ、３００μｍ、５００μｍ、６５０μｍの涙袋形状（幅１５ｍｍ、高さ２ｍｍの楕円形状で、全領域において均一な厚み）のサンプルを作製し上記（実施例１〜５、比較例１）と同様にして評価を行った。  評価結果を表７に示した。【００５５】
【表７】
2018143169.tif 000008
【００５６】  表７に示すように、本発明の非粘着性体表面用貼付材は涙袋をふっくらとさせ、見た目も自然で、追従性および持続性も良好であった。【００５７】  上記実施例では唇や涙袋に適用する場合を例にとって説明したが、本発明の非粘着性体表面用貼付材の適用部位は唇や涙袋に限定されるものではなく、顔、手、足などの体表面、傷のある部位等にも幅広く適用することができる。
【国際調査報告】
2018143169.tif 000009
2018143169.tif 000010
2018143169.tif 000011